МЯГКОЕ И ДОЛГОВЕЧНОЕ НЕТКАНОЕ ПОЛОТНО

1. Нетканое полотно, содержащее множество волокон, полученных из полиолефиновой композиции, где полиолефиновая композиция содержит по меньшей мере один жесткий пропиленовый полимер, по меньшей мере один пластичный пропиленовый гомополимер и по меньшей мере одну добавку, улучшающую скольжение, при этом дополнительно пластичный пропиленовый гомополимер имеет индекс текучести расплава, составляющий более приблизительно 1000 грамм за 10 минут, что определено при нагрузке в 2160 грамм и при 230°C в соответствии с ASTM D1238-13.
2. Нетканое полотно по п. 1, где полиолефиновая композиция имеет температуру плавления от приблизительно 50°C до приблизительно 145°C.
3. Нетканое полотно по п. 1, где жесткий пропиленовый полимер имеет модуль упругости от приблизительно 800 до приблизительно 4000 МПа, что определено в соответствии с ASTM D638-10.
4. Нетканое полотно по п. 1, где жесткий пропиленовый полимер представляет собой изотактический гомополимер.
5. Нетканое полотно по п. 1, где жесткий пропиленовый полимер составляет от приблизительно 75 вес. % до приблизительно 99,5 вес. % полиолефиновой композиции.
6. Нетканое полотно по п. 1, где соотношение модуля упругости жесткого пропиленового полимера и модуля упругости пластичного пропиленового гомополимера составляет от приблизительно 1 до приблизительно 50, что определено в соответствии с ASTM D638-10.
7. Нетканое полотно по п. 6, где модуль упругости пластичного пропиленового гомополимера составляет от приблизительно 1 до приблизительно 500 МПа, что определено в соответствии с ASTM D638-10.
8. Нетканое полотно по п. 1, где пластичный пропиленовый гомополимер имеет температуру плавления от приблизительно 40°C до приблизительно 120°C.
9. Нетканое полотно по п. 1, где пластичный пропиленовый гомополимер имеет степень кристалличности от приблизительно 1% до приблизительно 35%, что определено с применением дифференциальной сканирующей калориметрии в соответствии с ASTM D-3417.
10. Нетканое полотно по п. 1, где пластичный пропиленовый гомополимер представляет собой гомополимер, получаемый посредством катализа металлоценами.
11. Нетканое полотно по п. 1, где пластичный пропиленовый гомополимер составляет от приблизительно 0,1 вес. % до приблизительно 20 вес. % полиолефиновой композиции, и/или добавка, улучшающая скольжение, составляет от приблизительно 0,01 вес. % до приблизительно 6 вес. % полиолефиновой композиции.
12. Нетканое полотно по п. 1, где добавка, улучшающая скольжение, включает производное жирной кислоты и предпочтительно амид жирной кислоты, например, эрукамид, олеамид или их комбинацию.
13. Нетканое полотно по п. 1, где волокна характеризуются величиной денье, составляющей приблизительно 3 или меньше.
14. Нетканое полотно по п. 1, где нетканое полотно представляет собой полотно спанбонд.
15. Нетканое полотно по п. 1, где нетканое полотно характеризуется показателем нагрузки при продавливании шариком, составляющим приблизительно 200 грамм-силы или меньше, и/или коэффициентом трения в продольном направлении, составляющим приблизительно 0,885 или меньше.
16. Композиционный материал, содержащий нетканое полотно по п. 1 и по меньшей мере один дополнительный слой.
17. Композиционный материал по п. 16, где дополнительный слой включает второе нетканое полотно, которое содержит множество волокон, полученных из второй полиолефиновой композиции, где вторая полиолефиновая композиция содержит по меньшей мере один этиленовый полимер.
18. Композиционный материал по п. 16, где нетканое полотно составляет от приблизительно 20 вес. % до приблизительно 80 вес. % композиционного материала, а дополнительный слой составляет от приблизительно 20 вес. % до приблизительно 80 вес. % композиционного материала.
19. Композиционный материал по п. 16, где дополнительный слой включает пленку.
20. Впитывающее изделие, содержащее впитывающую сердцевину, расположенную между тыльным листом и верхним листом, где тыльный лист, верхний лист или и первый, и второй содержат нетканое полотно по п. 1.